(57)【要約】【課題】高い柔軟性や屈曲性に加えて、繰り返し受ける擦れ現象に対しての耐摩耗性を有する合成樹脂レザーを提供する。【解決手段】熱可塑性ポリウレタンを主成分とする皮膜１０の裏面側に接着層１１を介して基材１２を接着した合成樹脂レザーであって、皮膜１０は、その表面に、水性ポリカーボネート系ポリウレタンをカルボジイミド基含有水性架橋剤で架橋した表面処理剤の塗布によって形成される表面処理層１０Ａを有する。【選択図】図１
2011214192.tif 000002
【特許請求の範囲】
【請求項１】
熱可塑性ポリウレタンを主成分とする皮膜の裏面側に接着層を介して基材を接着した合成樹脂レザーであって、
前記皮膜は、その表面に表面処理層を有し、該表面処理層は、水性ポリカーボネート系ポリウレタンをカルボジイミド基含有水性架橋剤で架橋した表面処理剤の塗布によって形成されていることを特徴とする合成樹脂レザー。
【請求項２】
前記皮膜が、ショアＡ硬度６５〜９０の熱可塑性ポリウレタン５０〜９５重量％とショアＡ硬度５０〜８０のアクリル系軟質樹脂５０〜５重量％との混合樹脂層であることを特徴とする請求項1記載の合成樹脂レザー。
【請求項３】
熱可塑性ポリウレタンを主成分とする皮膜を成形する皮膜成形工程と、
成形された前記皮膜の表面に、水性ポリカーボネート系ポリウレタンをカルボジイミド基含有水性架橋剤で架橋した表面処理剤を塗布して表面処理層を形成する表面処理工程と、
前記皮膜の裏面側に接着層を介して基材を接着する基材接着工程とを有することを特徴とする合成樹脂レザーの製造方法。
【請求項４】
前記皮膜成形工程はカレンダー成形によってなされることを特徴とする請求項３に記載された合成樹脂レザーの製造方法。
【発明の詳細な説明】
【技術分野】
【０００１】
本発明は、熱可塑性ポリウレタン（ＴＰＵ）を主成分とする皮膜を有する合成樹脂レザーとその製造方法に関する。
【背景技術】
【０００２】
熱可塑性ポリウレタン（ＴＰＵ）を主成分とする皮膜を有する合成樹脂レザーは、皮膜の裏面側に織物，編物又は不織物などの基材を接着した基本構造を有し、柔軟な皮膜を用いることで屈曲性（特に、耐寒屈曲性）に優れた性質を持っており、皮膜自体を架橋成膜して強固な膜にする所謂合成皮革と比べて特異な性質を持っている。この合成樹脂レザーは、その屈曲性或いは柔軟性を利用して、車両内装材に広く用いられており、特に繰り返し屈曲される部位にて有効に活用されている。
【０００３】
合成樹脂レザーは、軟質ポリ塩化ビニル層を皮膜にしたものから、より環境に配慮したポリオリフィン系樹脂レザーの開発がなされ、更により機能性を追求して、熱可塑性ポリウレタンとアクリル系軟質樹脂との混合樹脂層を皮膜にするものが開発されている。
【０００４】
下記特許文献１には、柔軟性があり、耐表面傷付き性に優れ、高周波ウェルダーで溶着加工が行え、難燃性を有し、縫い目が広がることがない引裂強度を有するものとして、ショアＡ硬度６５〜９０の熱可塑性ポリウレタン５０〜９５重量％とショアＡ硬度５０〜８０のアクリル系軟質樹脂５０〜５重量％との混合樹脂層を設けてなり、且つ混合樹脂層のショアＡ硬度が６０〜８０である皮膜を有する合成樹脂レザーが提案されている。
【先行技術文献】
【特許文献】
【０００５】
【特許文献１】特開２００３−１６６１８１号公報
【発明の概要】
【発明が解決しようとする課題】
【０００６】
従来技術のような熱可塑性ポリウレタンを主成分とする皮膜を有する合成樹脂レザーは、柔軟性や高い屈曲性を目指して開発されたものであって、その点では強固な皮膜を有する合成皮革とは一線を画した開発経緯がある。前述した特許文献１の従来技術では、柔軟性や屈曲性に加えて、耐表面傷付き性や引裂強度といった強度面での機能を高めているが、表面に他の部材が接触して繰り返し擦れる現象に対しては、十分な耐摩耗性を得ることができない問題があった。車両座席の外装などに合成樹脂レザーを適用する場合は、高い柔軟性や屈曲性に加えて、十分な耐摩耗性が求められている。
【０００７】
また、車両座席の外装、椅子やソファーの外装などでは、汗や皮脂、保湿用ローションなどの付着がしばしば生じることから、人体に直接又は間接的に触れることが多いところに用いられる合成樹脂レザーの性質としては、耐オレイン酸性が求められている。
【０００８】
本発明は、このような問題に対処することを課題の一例とするものである。すなわち、高い柔軟性や屈曲性、良好な加工性や強度に加えて、繰り返し受ける擦れ現象に対しての耐摩耗性を有する合成樹脂レザーを提供すること、また、それに加えて耐オレイン酸性を有する合成樹脂レザーを提供することが本発明の目的である。
【課題を解決するための手段】
【０００９】
このような目的を達成するために、本発明による合成樹脂レザー及びその製造方法は、以下の構成を少なくとも具備するものである。
【００１０】
熱可塑性ポリウレタンを主成分とする皮膜の裏面側に接着層を介して基材を接着した合成樹脂レザーであって、前記皮膜は、その表面に表面処理層を有し、該表面処理層は、水性ポリカーボネート系ポリウレタンをカルボジイミド基含有水性架橋剤で架橋した表面処理剤の塗布によって形成されていることを特徴とする合成樹脂レザー。
【００１１】
熱可塑性ポリウレタンを主成分とする皮膜を成形する皮膜成形工程と、
成形された前記皮膜の表面に、水性ポリカーボネート系ポリウレタンをカルボジイミド基含有水性架橋剤で架橋した表面処理剤を塗布して表面処理層を形成する表面処理工程と、前記皮膜の裏面側に接着層を介して基材を接着する基材接着工程とを有することを特徴とする合成樹脂レザーの製造方法。
【発明の効果】
【００１２】
本発明の合成樹脂レザー及びその製造方法によると、高い柔軟性と屈曲性を備えると共に、耐摩耗性の良好な合成樹脂レザーを得ることができる。特に、熱可塑性ポリウレタンを主成分とする皮膜の表面に水性ポリカーボネート系ポリウレタンをカルボジイミド基含有水性架橋剤で架橋した表面処理剤を塗布することによって、耐オレイン酸性の高い架橋膜からなる表面処理層を形成することができ、耐摩耗性に加えて、耐オレイン酸性を維持することができる。
【図面の簡単な説明】
【００１３】
【図１】本発明の実施形態に係る合成樹脂レザーの構造を示す説明図である。
【発明を実施するための形態】
【００１４】
以下、本発明の実施形態を説明する。図１に示した本発明の実施形態に係る合成樹脂レザー１は、皮膜１０の裏面側に接着層１１を介して基材１２を接着した構造を備えており、皮膜１０の表面に表面処理層１０Ａが形成されている。皮膜１０は熱可塑性ポリウレタン（ＴＰＵ）を主成分とする層である。この層は、混合樹脂成分の場合には熱可塑性ポリウレタンの成分が５０％以上含まれているか、或いは、複数種類の樹脂成分を含む場合に、その中で最も占有率が高い成分が熱可塑性ポリウレタンになっている。基本的には、この皮膜１０は、前述した従来技術と同様に、熱可塑性ポリウレタンと他の樹脂成分との混合樹脂によって、高い柔軟性や屈曲性と良好な加工性や強度を備えているものである。
【００１５】
皮膜１０は、その表面に表面処理層１０Ａを有し、この表面処理層１０Ａは、水性ポリカーボネート系ポリウレタンをカルボジイミド基含有水性架橋剤で架橋した表面処理剤の塗布によって形成されている。表面処理層１０Ａは、耐オレイン酸性の高い架橋膜からなる表面処理層１０Ａを形成することができ、耐摩耗性に加えて、耐オレイン酸性を維持することができる。
【００１６】
本発明の実施形態に係る合成樹脂レザー１の製造方法を説明すると、熱可塑性ポリウレタンを主成分とする皮膜１０を成形する皮膜成形工程と、成形された皮膜１０の表面に、水性ポリカーボネート系ポリウレタンをカルボジイミド基含有水性架橋剤で架橋した表面処理剤を塗布して表面処理層１０Ａを形成する表面処理工程と、皮膜１０の裏面側に接着層１１を介して基材１２を接着する基材接着工程とを有する。
【００１７】
皮膜成形工程は、カレンダー成形、押し出し成形などによって、熱可塑性ポリウレタンを主成分とする皮膜１０を成形する。表面処理工程は、水性の表面処理剤を成形された皮膜１０の表面に塗布し、エージング処理を経て表面処理層１０Ａを形成する。表面処理剤の塗布は、グラビアダイレクト印刷法、グラビアオフセット印刷法、スクリーン印刷法等の通常の印刷法や、グラビアコート法、ロールコート法、コンマコート法等のコーティング法を用いて行うことができる。表面処理を施した皮膜へ絞付け工程を行う。基材接着工程は、皮膜１０の裏面側もしくは基材１２の一面側に接着剤を塗布して皮膜１０と基材１２とを接着層１１を介して接着する。
【００１８】
皮膜１０に用いる熱可塑性ポリウレタンは、ジイソシアネート化合物と、ヒドロキシル基を２個以上有する化合物とを反応させて得ることができる。中でも、長鎖ポリオール、ジイソシアネート、鎖伸長剤から構成された、いわゆるソフトセグメントとハードセグメントからなるポリウレタン系熱可塑性エラストマー（ＴＰＵ）が好ましく使用できる。これらはショアＡ硬度で６５〜９０の樹脂硬度、特に７０〜８０の樹脂硬度を有するものが好ましい。なお、個々で示すショアＡ硬度は、ＡＳＴＭ Ｄ ２２４０で測定した値（測定温度２３℃）である。
【００１９】
熱可塑性ポリウレタンを合成するためのジイソシアネート化合物としては、トリレンジイソシアネート、ジフェニルメタンジイソシアネート、ナフタリンジイソシアネート、トリジンジイソシアネート、ヘキサメチレンジイソシアネート、キシリレンジイソシアネート、水添キシリレンジイソシアネート、水添ジシクロヘキシルメタンジイソシアネート、イソホロンジイソイアネートなどが用いられる。
【００２０】
また、ヒドロキシル基を２個以上有する化合物としては、アジピン酸、フタル酸等の二塩基酸とエチレングリコール、１，４−ブタンジオール等のグリコールとの縮合反応物であるポリエステル系ポリオール；エチレンカーボネート等のカーボネートとグリコールとの反応物であるポリカーボネート系ポリオール；ポリエチレングリコール、ポリプロピレングリコール、ポリテトラメチレングリコール、ポリエチレングリコール−ポリプロピレングリコール等のポリエーテル系ポリオール等が用いられる。本発明の実施形態に係る合成樹脂レザー１においては、その物性からポリエーテル系ポリオールを用いるのが好ましい。また、ポリエーテル系ポリオールを原料とする熱可塑性ポリウレタンは、耐老化性、カレンダー加工性が良いので、この観点からも好ましい。
【００２１】
鎖伸長剤としては、エチレングリコール、１，２−プロピレングリコール、１，３−プロピレングリコール、ブタン１，２ジオール、ブタン１，３ジオール、ブタン１，４ジオール、ブタン２，３ジオール、ヘキサンジオールなどの低分子多価アルコール、或いはジアミン、水が用いられる。
【００２２】
前述したように皮膜を熱可塑性ポリウレタンと他の樹脂成分との混合樹脂で形成する場合は、混合する一つの成分としてアクリル系軟質樹脂を選択することができる。アクリル系軟質樹脂は、常温で軟質ポリ塩化ビニルの如く柔軟性を示す樹脂である。このアクリル系軟質樹脂には、硬度がショアＡで５０〜８０のもの、特に５５〜６５のものが好ましく用いられる。このアクリル系軟質樹脂は、多層構造重合体、すなわち２種以上のアクリル系重合体がコア−シェル型の多層構造を形成している粒子状の重合体が好ましい。これらのアクリル系軟質樹脂は、常温で良好な柔軟性を示し、屈曲耐久性を有し、耐光性に優れている。
【００２３】
皮膜１０の成分として用いるアクリル系軟質樹脂の一例を示す。炭素数１〜１２のアルキル基を持つ少なくとも一種のアクリル酸アルキルエステル３０〜９９．９重量％、炭素数１〜８のアルキル基を持つ少なくとも一種のメタクリル酸アルキルエステル０〜７０重量％、共重合可能な不飽和単量体０〜３０重量％、多官能架橋性単量体及び／又は多官能性グラフト単量体０．１〜１０重量％からなる単量体混合物を重合してなるＴｇが３０℃以下である少なくとも１層の重合体層［Ａ］１０〜９０重量部と、炭素数１〜１２のアルキル基を持つ少なくとも一種のアクリル酸アルキルエステル３０〜９９重量％、炭素数１〜８のアルキル基を持つ少なくとも一種のメタクリル酸アルキルエステル１〜７０重量％、共重合可能な不飽和単量体０〜３０重量％からなる単量体混合物を重合してなるＴｇが−２０〜５０℃である少なくとも１層の重合体層［Ｂ］９０〜１０重量部との組合せからなる多層構造重合体であり、且つ最外層が重合体層［Ｂ］であるアクリル系軟質多層構造樹脂である。
【００２４】
アクリル系軟質樹脂の他の例を示す。炭素数１〜８のアルキル基を持つアクリル酸アルキルエステル６０〜９９．５重量％、共重合可能ビニル基を１個有する単官能性単量体０〜３９．５重量％、及びビニル基又はビニリデン基を少なくとも２個有する多官能性単量体０．５〜５重量％を重合して得られるゴム層３０〜８０重量部と、メタアクリル酸メチル４０〜１００重量％、炭素数１〜８のアルキル基を持つアクリル酸アルキルエステル０〜６０重量％、及び共重合可能なビニル基又はビニリデン基を有する単量体０〜２０重量％を重合して得られる硬質樹脂層２０〜７０重量部とから構成され、且つ最外層が硬質樹脂層であるアクリル系軟質多層構造樹脂である。
【００２５】
更に、アクリル系軟質樹脂の他の例を示す。（Ａ）メチルメタクリレート８０〜９８．９９重量％、炭素数１〜８のアルキル基を持つアクリル酸アルキルエステル１〜２０重量％、多官能性グラフト剤０．０１〜１重量％及び多官能性架橋剤０〜０．５重量％からなる単量体混合物を重合してなる最内層の硬質重合体層５〜３０重量部；（Ｂ）炭素数１〜８のアルキル基を持つアクリル酸アルキルエステル７０〜９９．５重量％、メチルメタクリレート０〜３０重量％、多官能性グラフト剤０．５〜５重量％及び多官能性架橋剤０〜５重量％からなる単量体混合物を重合してなる中間層の硬質重合体層２０〜４５重量部；（Ｃ）メチルメタクリレート９０〜９９重量％及び炭素数１〜８のアルキル基を持つアクリル酸アルキルエステル１０〜１重量％からなる単量体混合物を重合してなる最外層の硬質重合体層５０〜７５重量部からなり、平均粒度が０．０１〜０．３μｍのアクリル系軟質多層構造樹脂である。
【００２６】
皮膜１０を形成するに際して、熱可塑性ポリウレタンとアクリル系軟質樹脂との配合割合は、熱可塑性ポリウレタン５０〜９５重量％、アクリル系軟質樹脂６０〜５重量％、好ましくは熱可塑性ポリウレタン６０〜９０重量％、アクリル系軟質樹脂４０〜１０重量％、より好ましくは熱可塑性ポリウレタン７０〜９０重量％、アクリル系軟質樹脂３０〜１０重量％である。
【００２７】
混合樹脂層に可塑剤を配合すると、製品の柔軟性、手触りを改善できる。また、可塑剤の配合は混合樹脂のカレンダー加工の加工温度を下げることができ、そのため熱可塑性ポリウレタンの加工時の分解を抑制できる。可塑剤としては、フタル酸ジ２−エチルヘキシル、フタル酸イソブチル、フタル酸ジイソデシルなどのフタル酸エステル；トリメリット酸トリ−２エチルヘキシルなどのトリメリット酸エステル；ジ−２エチルヘキシルアジペート、ジ−イソノニルアジペート、ジ−２エチルヘキシルセバケートなどの脂肪族二塩基酸エステル；エポキシ化大豆油、エポキシステアリン酸ブチルなどのエポキシ系可塑剤、リン酸トリクレジルなどのリン酸エステル系、アセチルクエン酸トリブチルなどのクエン酸エステルなどが用いられる。このうち、可塑化効率が高く、且つブリード等の問題が少ないという観点から、特に、フタル酸エステル、トリメリット酸エステルなどの芳香族カルボン酸エステルが好ましく用いられる。可塑剤の配合量は、混合樹脂１００重量部に対し０〜５０重量部、好ましくは３〜２０重量部である。
【００２８】
混合樹脂層には、更に必要に応じて、通常合成樹脂の配合に使用される滑剤、紫外線吸収剤、光安定剤、顔料、抗菌剤などが配合されていてもよい。滑剤としてはステアリン酸のカルシウム、マグネシウム、亜鉛、バリウムなどの脂肪族金属塩、ポリエチレンワックス、ステアリン酸、アルキレンビス脂肪酸アミドなどが用いられる。紫外線吸収剤としては２−（２'−ヒドロキシ−５'−メチルフェニル）ベンゾトリアゾールなどのベンゾトリアゾール系紫外線吸収剤等が用いられる。光安定剤としてはビス−（２，２，６，６−テトラメチル−４−ピペリジル）セバケートなどのヒンダードアミン系光安定剤等が用いられる。抗菌剤としては銀系無機抗菌剤などが用いられる。
【００２９】
皮膜１０を形成する混合樹脂層としては、ショアＡ硬度６０〜８０を有するものが好ましい。この硬度は、ショアＡ硬度６５〜９０の熱可塑性ポリウレタンとショアＡ硬度５０〜８０のアクリル系軟質樹脂とを使用することによって得ることができる。そして、この硬度にすることによって、ポリ塩化ビニル１００重量部に可塑剤（ジノルマルアルキルフタレート）を７０〜１００重量部配合した軟質ポリ塩化ビニル層を有するレザーと同様な柔軟さ、手触り、感触を有するレザーが得られる。
【００３０】
皮膜１０の表面に塗布される表面処理剤は、水性ポリカーボネート系ポリウレタンをカルボジイミド基含有水性架橋剤で架橋したものである。
【００３１】
表面処理剤に添加されるカルボジイミド基含有水性架橋剤としては、脂肪族系カルボジイミドを用い、添加量は、水性ポリカーボネート系ポリウレタン１００に対して４〜１０重量部、好ましくは６重量部とする。
【００３２】
基材１２としては、織物、編物又は不織布が用いられる。これらの編織物の素材はポリアミド繊維、ポリエステル繊維、アクリル繊維、ポリプロピレン繊維、綿、レーヨン、これらの混紡糸などである。編物としては、両面編物、天竺編物などであり、織物としては、平織物、綾織物、朱子織物などである。
【００３３】
接着層１１を形成する接着剤としては、二液型ポリウレタン接着剤、エチレン−酢酸ビニル共重合体系エマルジョン、ポリ塩化ビニルペーストなどが用いられる。この接着剤は、基材１２側に塗布しても、皮膜１０側に塗布してもよい。
【実施例】
【００３４】
熱可塑性ポリウレタン、アクリル系軟質樹脂、メタクリル酸メチル−アクリル酸アルキル共重合体、炭酸カルシウム、抗酸化剤、滑剤、紫外線吸収剤、光安定剤を表１の割合で配合し、カレンダー成形によって厚さ０．２５ｍｍの皮膜１０を成形した。
【００３５】
実施例１は、その皮膜１０の表面に水性ポリカーボネート系ポリウレタンをカルボジイミド基含有水性架橋剤で架橋した表面処理剤（水性ポリカーボネート系ポリウレタン１００重量部に対して架橋剤６重量部）をコンマコート法で１００μｍの膜厚で塗布し、５５℃×２４時間のエージング処理を行って表面処理層１０Ａを形成した。
【００３６】
実施例２は、前述した皮膜１０の表面に水性ポリカーボネート系ポリウレタンをカルボジイミド基含有水性架橋剤とイソシアネート系架橋剤（配合割合１／１）で架橋した表面処理剤（水性ポリカーボネート系ポリウレタン１００重量部に対して架橋剤６重量部）をコンマコート法で１００μｍの膜厚で塗布し、５５℃×２４時間のエージング処理を行って表面処理層１０Ａを形成した。
【００３７】
一方、皮膜１０に対して非架橋の水性ポリカーボネート系ポリウレタンをコンマコート法で１００μｍの膜厚で塗布して比較例とした。
【００３８】
実施例と比較例は、共に、皮膜１０を１６０℃に加熱し、絞ロールとゴムロールとで加圧して絞付けを行い、ポリエステル繊維の両面メリヤス編み物による基材１２に二液ポリウレタン接着剤を塗布して接着層１１を形成し、接着剤塗布面に皮膜１０を重ね多少加熱加圧して接着させて、絞模様が付いた合成樹脂レザーを得た。
【００３９】
これらの実施例１，２と比較例について、耐摩耗性、耐寒屈曲性、柔軟性、耐薬品性の各試験を行って、表１の結果を得た。ここで、耐摩耗性試験は、ＪＩＳ  Ｌ０８２３（染色堅牢度試験用摩擦試験機）に規定する学振形摩擦試験機を用い、荷重１ｋｇでＪＩＳ  Ｌ３１０２の６号綿帆布による摩擦試験を実施し、３００００回往復での破れの有無を評価した（幅１０ｍｍで３ｍｍのウレタンフォームを貼り付けたものを試験片した。○：皮膜の破れがない、×：皮膜の破れがある）。耐寒屈曲性は、デマッチャ屈曲試験機を使用し、ＪＩＳ  Ｋ６２６０に準拠した、一定のストロークで試験片（７０ｍｍ×４０ｍｍ）に繰り返し屈曲の負荷を与え、−３０℃×３００００回の繰り返しで割れの有無を評価した（○：割れなし、×：割れ有り）。柔軟性の評価は、試験片を手で触り、その感触を軟質ポリ塩化ビニルレザーと対比して同等の柔軟性が得られるか否かで評価した（○：同等の感触を有する。×：感触が硬く、軟質ポリ塩化ビニルレザーの代替え不可）。耐薬品性の評価は、任意の大きさに採取した試験片上にろ紙を４枚重ね、オレイン酸を１．２ｍｌ滴下した。これをアルミホイルで密閉し、８０℃環境下で２４時間放置後取り出し、表面を叩くように拭き取り、試験片の浮き、破れ、処理層の剥がれを目視にて観察した（○：良好、△：やや不良、×：不良）。
【００４０】
【表１】
2011214192.tif 000003
【００４１】
表１から明らかなように、実施例１，２と比較例との比較では、皮膜の樹脂成分の共通性から、共に耐寒屈曲性と柔軟性で良好な評価を得ているが、表面処理層の違いによって、比較例の耐摩耗性が劣るのに対して、実施例１，２では耐摩耗性でも良好な評価が得られた。また、耐薬品性においては、実施例１でよい結果が得られたのに対して、実施例２ではそれほどの良い結果が得られず、比較例では悪い結果が得られた。
【００４２】
本発明の実施形態に係る合成樹脂レザーは、良好な柔軟性と屈曲性に加えて、良好な耐摩耗性を備えている。特に、熱可塑性ポリウレタンを主成分とする皮膜１０の表面に水性ポリカーボネート系ポリウレタンをカルボジイミド基含有水性架橋剤で架橋した表面処理剤を塗布することによって、耐薬品性（耐オレイン酸性）の高い表面処理層１０Ａを形成することができ、人体の一部が頻繁に接触するようなところでの使用に対しても良好な耐摩耗性を維持することができる。本発明の実施形態に係る合成樹脂レザーは、その利点を生かした各種の用途に用いることができる。例えば、自動車などの車両内装（座席、ヘッドレストなど）などに用いられる。
【符号の説明】
【００４３】
１：合成樹脂レザー，
１０：皮膜，
１０Ａ：表面処理層，
１１：接着層，
１２：基材
【図１】
2011214192.tif 000004